(57)【要約】【課題】  内鍋の非通水性を維持しながら、可及的にご飯のこびりつき、焦げつきを防止し得るようにする。【解決手段】  非金属材料からなる内鍋本体１ａ〜１ｄと、該内鍋本体１ａ〜１ｄの内周面および外周面に塗布された非通水性の釉薬層４と、前記内鍋本体１ａ〜１ｄの内周面に非粘着性に優れた塗料を塗布して形成された非粘着性塗料層５と、前記内鍋本体１ａ〜１ｄの外周面に設けられた誘導加熱用の加熱部材２とからなる電気炊飯器用内鍋において、前記内鍋本体１ａ〜１ｄの内周面に塗布された前記釉薬層４の表面に、非粘着性に優れた塗料の密着性を高めるための表面処理を施してなる表面処理層６を形成して、内鍋本体１ａ〜１ｄの内周面に塗布された釉薬層４の表面に、非粘着性に優れた塗料（例えば、フッ素樹脂）を密着性よく塗布することができるようにしている。【選択図】        図２
2008194111.tif 000002
【特許請求の範囲】
【請求項１】
非金属材料からなる内鍋本体と、該内鍋本体の内周面および外周面に塗布された非通水性の釉薬層と、前記内鍋本体の内周面に非粘着性に優れた塗料を塗布して形成された非粘着性塗料層と、前記内鍋本体の外周面に設けられた誘導加熱用の加熱部材とからなり、前記内鍋本体の内周面に塗布された前記釉薬層の表面には、非粘着性に優れた塗料の密着性を高めるための表面処理を施してなる表面処理層を形成したことを特徴とする電気炊飯器用内鍋。
【請求項２】
前記表面処理層を、サンドブラスト処理により得られるサンドブラスト層としたことを特徴とする請求項１記載の電気炊飯器用内鍋。
【請求項３】
前記表面処理層を、リチア系の釉薬を塗布してなるリチア系釉薬層としたことを特徴とする請求項１記載の電気炊飯器用内鍋。
【請求項４】
前記内鍋本体の内周面には、水目盛り用の印刷表示を形成するとともに、塗布される非粘着性に優れた塗料として透明なものを用いたことを特徴とする請求項１、２および３のいずれか一項記載の電気炊飯器用内鍋。
【発明の詳細な説明】
【技術分野】
【０００１】
本願発明は、電気炊飯器用内鍋に関し、さらに詳しくは非金属材料からなる電気炊飯器用内鍋に関するものである。
【背景技術】
【０００２】
内鍋が収納される炊飯器本体と、前記内鍋の外周面に対向するように配置され、前記内鍋を誘導加熱する誘導加熱コイルとを備えた電気炊飯器であって、前記内鍋を蓄熱性の高いセラミック材又はセラミックとガラスとの混合材で構成し、少なくとも前記内鍋外周面における前記誘導加熱コイルに対向した部分に磁性材からなる加熱部材を接合したものがある。
【０００３】
そして、このような内鍋では、その内周面側には、光沢を出して滑らかにするとともに、ご飯のこびりつき、焦げつきを生じさせないために、例えばリチウム系結晶化ガラスなどからなるガラス質の釉薬を施すか、フッ素樹脂コーティング加工を施すようにしていた（例えば、特許文献１参照）。
【０００４】
このような構成の内鍋では、炊飯開始スイッチのＯＮ操作によって炊飯動作が開始されると、所定の手順にしたがって誘導加熱コイルに高周波電流が供給される。そして、前記誘導加熱コイルに発生する交番磁界により、誘導加熱コイルと対向した部分の内鍋の外周面に配設された磁性材からなる加熱部材が磁気結合して渦電流が流れる。
【０００５】
そして、前記加熱部材は、この渦電流によるジュール熱により発熱し、その熱が加熱部材の内側の内鍋へ伝達され、該内鍋の内周面側に施されたガラス質の釉薬層、又はフッ素樹脂コーティング層を介して米と水とを加熱する。このとき、熱の一部は、前記内鍋基材を通して内鍋の底面部から側壁部へと伝わり、内鍋全体が温められて米と水とが均一に加熱される。
【０００６】
このとき、内鍋基材をセラミック材又はガラスとの混合材で構成したことにより、ご飯の味が向上するとともに蓄熱性がよくなり、保温時の加熱通電時間を短くすることができ、電気エネルギーの節約が図られる。
【０００７】
また、内鍋の内周面にガラス質の釉薬又はフッ素樹脂コーティングが施されていることから、ある程度の撥水性が確保されるので、一応ご飯の付着しにくい内鍋が得られるであろうことが推測される。
【０００８】
【特許文献１】特開２００５−４１３号公報。
【発明の開示】
【発明が解決しようとする課題】
【０００９】
以上のように、現行の釉薬又はフッ素樹脂コーティング等の内鍋内トップコートには、セラミック系基材よりなる内鍋への吸水を抑える目的と、ご飯のこびりつき、焦げつきを抑える二つの目的があるが、非通水機能はともかくとして、ご飯のこびりつき、焦げつきの回避に対しては、まだ満足の行くものではない。
【００１０】
また、セラミック基材の素焼面部に釉薬を塗布し、フッ素樹脂コーティングしただけの場合、上記特許文献中にも記載されているように、基材表面から釉薬やフッ素樹脂が剥がれ落ちるおそれがある。
【００１１】
これらの問題は、例えば耐熱温度の高い焼物形成材料として知られるコーディエライト系の粘土材を用いて内鍋本体を形成した場合にも同様である。
【００１２】
本願発明は、上記の点に鑑みてなされたもので、内鍋の非通水性を維持しながら、可及的にご飯のこびりつき、焦げつきを防止し得るようにすることを目的としている。
【課題を解決するための手段】
【００１３】
本願発明では、上記課題を解決するための第１の手段として、非金属材料からなる内鍋本体と、該内鍋本体の内周面および外周面に塗布された非通水性の釉薬層と、前記内鍋本体の内周面に非粘着性に優れた塗料を塗布して形成された非粘着性塗料層と、前記内鍋本体の外周面に設けられた誘導加熱用の加熱部材とからなる電気炊飯器用内鍋において、前記内鍋本体の内周面に塗布された前記釉薬層の表面に、非粘着性に優れた塗料の密着性を高めるための表面処理を施してなる表面処理層を形成している。
【００１４】
上記のように構成したことにより、非粘着性に優れた塗料の密着性を高めるための表面処理を施してなる表面処理層の存在によって、内鍋本体の内周面に塗布された釉薬層の表面に、非粘着性に優れた塗料（例えば、フッ素樹脂）を密着性よく塗布することができることとなり、非通水性を維持しながら、ご飯のこびりつきや焦げ付きを効果的に防止することができる。
【００１５】
本願発明では、さらに、上記課題を解決するための第２の手段として、上記第１の手段を備えた電気炊飯器用内鍋において、前記表面処理層を、サンドブラスト処理により得られるサンドブラスト層とすることもでき、そのように構成した場合、内鍋本体の内周面に塗布された釉薬層の表面にサンドブラスト処理を施すだけで、非粘着性に優れた塗料（例えば、フッ素樹脂）を密着性よく塗布することができる。
【００１６】
本願発明では、さらに、上記課題を解決するための第３の手段として、上記第１の手段を備えた電気炊飯器用内鍋において、前記表面処理層を、リチア系の釉薬を塗布してなるリチア系釉薬層とすることもでき、そのように構成した場合、内鍋本体の内周面に塗布された釉薬層の表面にリチア系の釉薬を塗布するだけで、非粘着性に優れた塗料（例えば、フッ素樹脂）を密着性よく塗布することができる。
【００１７】
本願発明では、さらに、上記課題を解決するための第４の手段として、上記第１、第２又は第３の手段を備えた電気炊飯器用内鍋において、前記内鍋本体の内周面に、水目盛り用の印刷表示を形成するとともに、塗布される非粘着性に優れた塗料として透明なものを用いることもでき、そのように構成した場合、水目盛り用の印刷表示が耐摩耗性に優れた塗料によって被覆されるため、長年に亘って使用しても決して消えることがなく、しかも透明な塗料を介した光の屈折により浮き上がった状態で外部からよく見えるようになる。
【発明の効果】
【００１８】
本願発明の第１の手段によれば、非金属材料からなる内鍋本体と、該内鍋本体の内周面および外周面に塗布された非通水性の釉薬層と、前記内鍋本体の内周面に非粘着性に優れた塗料を塗布して形成された非粘着性塗料層と、前記内鍋本体の外周面に設けられた誘導加熱用の加熱部材とからなる電気炊飯器用内鍋において、前記内鍋本体の内周面に塗布された前記釉薬層の表面に、非粘着性に優れた塗料の密着性を高めるための表面処理を施してなる表面処理層を形成して、非粘着性に優れた塗料の密着性を高めるための表面処理を施してなる表面処理層の存在によって、内鍋本体の内周面に塗布された釉薬層の表面に、非粘着性に優れた塗料（例えば、フッ素樹脂）を密着性よく塗布することができるようにしたので、非通水性を維持しながら、ご飯のこびりつきや焦げ付きを効果的に防止することができるという効果がある。
【００１９】
本願発明の第２の手段におけるように、上記第１の手段を備えた電気炊飯器用内鍋において、前記表面処理層を、サンドブラスト処理により得られるサンドブラスト層とすることもでき、そのように構成した場合、内鍋本体の内周面に塗布された釉薬層の表面にサンドブラスト処理を施すだけで、非粘着性に優れた塗料（例えば、フッ素樹脂）を密着性よく塗布することができる。
【００２０】
本願発明の第３の手段におけるように、上記第１の手段を備えた電気炊飯器用内鍋において、前記表面処理層を、リチア系の釉薬を塗布してなるリチア系釉薬層とすることもでき、そのように構成した場合、内鍋本体の内周面に塗布された釉薬層の表面にリチア系の釉薬を塗布するだけで、非粘着性に優れた塗料（例えば、フッ素樹脂）を密着性よく塗布することができる。
【００２１】
本願発明の第４の手段におけるように、上記第１、第２又は第３の手段を備えた電気炊飯器用内鍋において、前記内鍋本体の内周面に、水目盛り用の印刷表示を形成するとともに、塗布される非粘着性に優れた塗料として透明なものを用いることもでき、そのように構成した場合、水目盛り用の印刷表示が耐摩耗性に優れた塗料によって被覆されるため、長年に亘って使用しても決して消えることがなく、しかも透明な塗料を介した光の屈折により浮き上がった状態で外部からよく見えるようになる。
【発明を実施するための最良の形態】
【００２２】
以下、添付の図面を参照して、本願発明の好適な実施の形態について説明する。
【００２３】
第１の実施の形態
図１〜図４は、本願発明の第１の実施の形態にかかる電気炊飯器用内鍋の構成が示されている。
【００２４】
この内鍋１は、既に述べたような一般に土鍋と呼ばれるタイプの内鍋であって、例えば中心となる内鍋本体１ａ〜１ｄ部分は、焼結時の耐熱温度が高く、保温時の蓄熱性の良いコーディエライト系の焼物材料により形成されている。
【００２５】
そして、その底部１ａには、内周側に位置する第１の加熱部材２ａと外周側に位置する第２の加熱部材２ｂとがそれぞれ接合一体化されており、底部１ａから側壁部１ｃに連結する湾曲形状のコーナー部１ｂの外面側には、第３の加熱部材２ｃが接合一体化されている。
【００２６】
これら第１〜第３の各加熱部材２ａ〜２ｃは、例えば後述する炊飯器本体側の誘導加熱コイルによって内部に誘起される渦電流によって自己発熱が可能な部材、例えば銀ペースト等の金属製の誘導発熱シートよりなっている。
【００２７】
そして、この内鍋１は、同内鍋１が収納される図示しない炊飯器本体と、上記内鍋１の外周面に対向するように配置され、上記内鍋１を誘導加熱する誘導加熱コイルとを備えた電気炊飯器の上記炊飯器本体内にセットして使用される。
【００２８】
同セット状態においては、例えば炊飯開始スイッチのＯＮ操作によって炊飯動作が開始されると、所定の手順に従って上記誘導加熱コイルに高周波電流が供給され、上記誘導加熱コイルに発生する交番磁界により、同誘導加熱コイルと対向する上記第１〜第３の各加熱部材２ａ〜２ｃが磁気結合して渦電流が流れる。
【００２９】
そして、前記第１〜第３の加熱部材２ａ〜２ｃは、この渦電流によるジュール熱によって発熱し、その熱が第１〜第３の加熱部材２ａ〜２ｃの内側の内鍋１へ伝達され、同内鍋１内の米と水を加熱する。このとき、熱の一部は上記内鍋１基材を通して内鍋１の底部１ａからコーナー部１ｂ、側壁部１ｃへと伝わり、内鍋１全体が温められて米と水が均一に加熱される。
【００３０】
なお、前記側壁部１ｃ外周には、必要に応じて保温ヒータが設けられる。そして、この側壁部１ｃは、上記底部１ａおよびコーナー部１ｂよりも壁厚が厚くなっており、保熱性が高くなっている
ところで、すでに述べたように、現行の内鍋の場合には、上記内鍋の内周面に釉薬の塗布又はフッ素樹脂コーティング等の表面処理が施されており、これは各種セラミック系基材よりなる内鍋への吸水を押さえる目的と、ご飯のこびりつき、焦げつきを押さえる２つの目的でなされているものであるが、これまでの表面処理の場合、非通水機能はともかくとして、ご飯のこびりつきや焦げつきの回避に対しては、まだまだ満足の行くものではなかった。
【００３１】
また、素焼面部に釉薬を塗布したり、フッ素樹脂をコーティングしただけの構成の場合、基材表面から釉薬やフッ素樹脂が剥がれる恐れがあり、信頼性に欠ける。
【００３２】
そこで、本願発明は、このような問題を解決するために、図１のごとく一般に土鍋を代表する耐熱性の高いコーディエライト系の焼物によって内鍋本体１ａ〜１ｄを形成するとともに、同内鍋本体１ａ〜１ｄへの非通水性は維持しながら、しかも、ご飯のこびりつき、焦げつきを防止する方法として、例えば図２および図３に示すように、先ず素焼状態の内鍋本体１の内周面および外周面に非通水性の釉薬層４ａを形成した上で、さらに、内鍋本体１ａ〜１ｄの内周面に非粘着性に優れた塗料（例えば、フッ素樹脂）を塗布して形成された非粘着性塗料層５ａを形成することにより、可及的にご飯のこびりつきと、焦げつきを防止するようにした電気炊飯器用の内鍋を提供することを目的としている。
【００３３】
即ち、本実施の形態の内鍋１では、例えば図１のＡ〜Ｂに示される底部から側壁部に亘る内鍋本体１ａ〜１ｃの各部（加熱部材２ａ〜２ｃのある部分もない部分も含めて）の内周面と外周面の両面に、第１，第２の釉薬層４ａ，４ｂを形成し、さらに少なくとも内周面側には、その上に非粘着性に優れた塗料（例えば、フッ素樹脂）を塗布して形成された第１，第２，第３の非粘着性塗料層５ａ，５ｂ，５ｃが形成されている。
【００３４】
この場合、上記第１の釉薬層４ａは、例えば茶色系統の釉薬を用い、好ましくは素焼状態の内鍋本体１ａ〜１ｄの内外周面全体に付着性が良好となるブラスト処理等を行った上で塗布乾燥され、その後、第２の釉薬層４ｂと共に焼き付け処理される。上記ブラスト処理は、してもしなくてもいいが、ブラストすると、より密着強度が増す。
【００３５】
上記第２の釉薬層４ｂは、焼き付け後は透明になるクリア系の釉薬であり、上記第１の釉薬層４ａの塗布乾燥が終わった後に上記第１の釉薬層４ａの上に塗布され、その後乾燥された後に一緒に焼き付け処理される。
【００３６】
この結果、内鍋本体１ａ〜１ｄの内外周面全体が、ベース色が茶系統で、その上に透明なクリアコートが施された見映えの良い色合いのものとなる。
【００３７】
そして、それによって素焼状態の内鍋本体１ａ〜１ｄが、硬く、かつ強度の高いものに補強され、割れにくいものとなる。
【００３８】
さらに、同状態において、上記内鍋本体１ａ〜１ｄの内周面全体には、例えば図２および図３に示されるように、非粘着性に優れた塗料（例えば、フッ素樹脂）の密着性を高めるための表面処理（例えば、サンドブラスト処理）を施してなる表面処理層６（即ち、サンドブラスト層）が形成され、その上に非粘着性に優れた塗料（例えば、フッ素樹脂）を塗布して形成された第１，第２，第３の非粘着性塗料層５ａ，５ｂ，５ｃが順次積層状態にコーティングされる。ここで、陶器用プライマリーである第１の表面側塗料層５ａが塗布される第２の釉薬層４ｂの表面は、粗さがＲａ２〜１０になるよう、サンドブラスト処理されるのが好ましい。
【００３９】
第１の非粘着性塗料層５ａは、陶器用プライマリー層（有色ベース層）として前記第２の釉薬層４ｂの表面（即ち、サンドブラスト層６）に直接コーティングされ、第２の非粘着性塗料層５ｂは、フッ素用プライマリー層（有色層）として前記第１の非粘着性塗料層５ａの表面にコーティングされる一方、第３の非粘着性塗料層５ｃは、トップコート層（透明なクリア層）として、第２の非粘着性塗料層５ｂの上に積層する形でコーティングされる。ここで、トップコート層５ｃとしては、ＰＦＡあるいはＰＴＦＥが使用されるが、ＰＦＡの方が非粘着性が高い。
【００４０】
耐久性があり、かつご飯のこびりつき、焦げつきの防止に有効な非粘着性塗料層を形成するためには、それ自体の撥水性の高さとともに、内鍋本体１ａ〜１ｄの内周面における熱の伝わり方や熱の分布を考慮した所定値以上の膜厚、最適な膜断面構造が必要である。
【００４１】
前記第３の非粘着性塗料層５ｃはクリア系のフッ素樹脂からなっており、例えば前記第２の非粘着性塗料層５ｂと第３の非粘着性塗料層５ｃとの間には、水目盛り用の印刷表示Ｗが設けられる。
【００４２】
炊飯器では、内鍋１が土鍋等極めて耐熱性の高いコーディエライト系の基材よりなるものであっても、適切な水量を示すために炊飯量に応じた水目盛が必要である。
【００４３】
この水目盛は、従来だと当然ながら上記第２の釉薬層４ｂの表面に印刷等の方法で設けられているが、その場合長年の使用（摩耗）によって消えやすい難点があった。
【００４４】
そこで、第２の非粘着性塗料層５ｂの表面にコーティングする第３の非粘着性塗料層５ｃをクリア系のフッ素樹脂とし、第２の非粘着性塗料層５ｂと第３の非粘着性塗料層５ｃとの間に、水目盛り用の印刷表示Ｗを設けるようにする。
【００４５】
このようにすると、水目盛り用の印刷表示Ｗが摩耗強度の高い非粘着性塗料層５ｃによってカバーされるので、長年に亘って使用しても決して消えることがなく、しかも透明の非粘着性塗料層５ｃを介した光の屈折により浮き上がった状態で外部から良く見えるようになる。
【００４６】
以上のように、本実施の形態では、内鍋１を、コーディエライト系の焼き物よりなる内鍋本体１ａ〜１ｃと、この内鍋本体の内周面および外周面に塗布された非通水性の第１，第２の釉薬層４ａ，４ｂと、上記内鍋１内周面の上記第１，第２の釉薬層４ａ，４ｂの表面にコーティングされた第１，第２，第３の非粘着性塗料層５ａ，５ｂ，５ｃとから形成し、該内鍋１の底部外周面に誘導加熱用の加熱部材を設けたことを特徴としている。
【００４７】
このような構成によれば、釉薬層４ａ，４ｂの表面に、さらに撥水性の高い非粘着性塗料層５ａ，５ｂ，５ｃが形成されているので、釉薬層４ａ，４ｂだけの場合に比べて遥かに内鍋１内周面の非粘着性が高くなり、ご飯のこびりつき、焦げつきが生じにくくなる。
【００４８】
また、第１，第２の釉薬層４ａ，４ｂの表面にサンドブラスト層６を形成して、該サンドブラスト層６に対して第１，第２，第３の非粘着性塗料層５ａ，５ｂ，５ｃを積層コーティングしているので、非粘着性塗料層５ａ，５ｂ，５ｃの剥がれ等を抑制することができる。
【００４９】
本実施の形態においては、釉薬層を２層としているが、１層の釉薬層とし、該釉薬層の表面にサンドブラスト処理を施すようにする場合もある。
【００５０】
ところで、図４に示すように、内鍋１の底部１ａに凹凸形状Ｋを設け、凸部Ｋａに非粘着性塗料層（例えば、フッ素樹脂コーティング層）５を形成することもできる。このようにすると、内鍋１の底部からの泡立ちが良くなるところから、炊飯時における内鍋中央部の加熱不足が解消する。なお、フッ素樹脂コーティング層５には、セラミックやガラスビーズ、珪藻土等を、１０％以上、８０％未満含有させると、より効果的となる。
【００５１】
また、図５（イ）および（ロ）に示すように、内鍋１の底部１ａに、水玉や同心円形状にセラミック、ガラスビーズ等を含有させた非粘着性塗料層（例えば、フッ素樹脂コーティング層）５，５・・を形成する場合もある。このようにすると、内鍋１の底部からの泡立ちが良くなるところから、炊飯時における内鍋中央部の加熱不足が解消する。
【００５２】
また、図６に示すように、内鍋１の底部１ａだけにセラミック、ガラスビーズ等を含有させた非粘着性塗料層（例えば、フッ素樹脂コーティング層）５を形成する場合もある。内鍋１の底部からの泡立ちが良くなるところから、炊飯時における内鍋中央部の加熱不足が解消する。
【００５３】
第２の実施の形態
図７および図８には、本願発明の第２の実施の形態にかかる電気炊飯器用内鍋の要部拡大断面が示されている。
【００５４】
この場合、内鍋本体１ａ〜１ｄの内周面に形成される釉薬層４ａ，４ｂのうちの表面側の釉薬層４ｂが非粘着性塗料層５ａ，５ｂ，５ｃとの密着性が高いリチア系釉薬層とされている。このようにすると、加工作業が極めて繁雑なサンドブラスト加工を施すことなく、非粘着性塗料層５ａ，５ｂ，５ｃの釉薬層４ｂへの密着性を確保することができることとなる。
【００５５】
その他の構成および作用効果は、第１の実施の形態におけると同様なので説明を省略する。
【００５６】
第３の実施の形態
図９および図１０には、本願発明の第３の実施の形態にかかる電気炊飯器用内鍋の要部拡大断面が示されている。
【００５７】
この場合、内鍋本体１ａ〜１ｄの内周面に１層のみの釉薬層４を形成し、該釉薬層４が非粘着性塗料層５ａ，５ｂ，５ｃとの密着性が高いリチア系釉薬層とされている。このようにすると、加工作業が極めて繁雑なサンドブラスト加工を施すことなく、非粘着性塗料層５ａ，５ｂ，５ｃの釉薬層４への密着性を確保することができることとなる。
【００５８】
その他の構成および作用効果は、第１の実施の形態におけると同様なので説明を省略する。
【００５９】
本願発明は、上記実施の形態に限定されるものではなく、発明の要旨を逸脱しない範囲において適宜設計変更可能なことは勿論である。
【図面の簡単な説明】
【００６０】
【図１】本願発明の第１の実施の形態にかかる電気炊飯器用内鍋の全体的な断熱面構造を示す半断面図である。
【図２】本願発明の第１の実施の形態にかかる電気炊飯器用内鍋の底部の断熱面構造を拡大して示す断面図である。
【図３】本願発明の第１の実施の形態にかかる電気炊飯器用内鍋の側壁部の断熱面構造を拡大して示す断面図である。
【図４】本願発明の第１の実施の形態にかかる電気炊飯器用内鍋の変形例を示す底部断面図である。
【図５】本願発明の第１の実施の形態にかかる電気炊飯器用内鍋の他の変形例を示す底部平面図であり、（イ）は水玉模様の場合、（ロ）は同心円形状の場合を示す。
【図６】本願発明の第１の実施の形態にかかる電気炊飯器用内鍋のもう一つの変形例を示す半断面図である。
【図７】本願発明の第２の実施の形態にかかる電気炊飯器用内鍋の底部の断熱面構造を拡大して示す断面図である。
【図８】本願発明の第２の実施の形態にかかる電気炊飯器用内鍋の側壁部の断熱面構造を拡大して示す断面図である。
【図９】本願発明の第３の実施の形態にかかる電気炊飯器用内鍋の底部の断熱面構造を拡大して示す断面図である。
【図１０】本願発明の第３の実施の形態にかかる電気炊飯器用内鍋の側壁部の断熱面構造を拡大して示す断面図である。
【符号の説明】
【００６１】
１は内鍋、１ａは内鍋底部、１ｂは内鍋コーナ部、１ｃは内鍋側壁部、１ｄは内鍋開口部、１ａ〜１ｄは内鍋本体、２ａ〜２ｃは第１〜第３の加熱部材、４ａ，４ｂは第１，第２の釉薬層、５ａ，５ｂ，５ｃは第１，第２，第３の非粘着性塗料層（フッ素樹脂コーティング層）、６は表面処理層（サンドブラスト層）、Ｗは水目盛り用印刷表示。
【図１】
2008194111.tif 000003
【図２】
2008194111.tif 000004
【図３】
2008194111.tif 000005
【図４】
2008194111.tif 000006
【図５】
2008194111.tif 000007
【図６】
2008194111.tif 000008
【図７】
2008194111.tif 000009
【図８】
2008194111.tif 000010
【図９】
2008194111.tif 000011
【図１０】
2008194111.tif 000012